(57)【特許請求の範囲】
【請求項１】
表面に、文字、図柄が印刷された不透明度（ＪＩＳ  Ｐ−８１３８）が２５〜７０％、白色度（ＪＩＳ  Ｌ−１０１５）が８０〜１００％、全光線平均反射率（ＪＩＳ  Ｋ−７１０５−１９８１）が３０〜６０％の、マイクロボイドを有する半透明の可撓性樹脂フィルムよりなる主フィルム（Ａ）の印刷面が外側になるように、且つこの主フィルム（Ａ）の裏面側に、表面に同じ文字、図柄が印刷された不透明度が０〜１０％の可撓性の透明樹脂フィルム（Ｂ）を印刷の位置を合わせる様に積層してなる電飾看板用積層フィルムであり、両者を二枚の透明な剛性板間に挟み込み固定し、裏面側となる透明樹脂フィルム（Ｂ）側の光源より光線を照射し、光を透過させることにより電飾看板を形成することを特徴とする電飾看板用積層フィルム。
【発明の詳細な説明】
【０００１】
【産業上の利用分野】
本発明は、ハンバーガー、フライドチッキン、フレンチポテト、サンドウイッチ、寿司、焼ソバ等のファースト・フード店のメニュー、値段等の電飾看板に用いられる用紙に関する。
【０００２】
【従来技術】
電飾看板は、従来はスリ硝子板や乳白色のハイインパクトポリスチレン板（ＨＩＰＳ板）の表面に店名や電話番号をペンキで描き、これら板の背面から電球や蛍光灯の光を照射して通行人や客にこれら板に描かれた文字、図柄に注意を引かせていた。
【０００３】
しかし、ファースト・フード店、百貨店や美術館の宣伝に店内や地下道に電飾看板としての用途が広がるにつれ、多色刷の美的なポスター的色彩が要求され、すり硝子、乳白色のＨＩＰＳ板に代って半透明のトレース紙が用いられ、このトレース紙にグラビア多色刷り印刷、オフセット多色刷り印刷、スクリーン多色刷り印刷等を施こし、これに光源を背面より照射して電飾看板として利用されることが多くなった。
【０００４】
かかる半透明なトレース紙として、炭酸カルシウムまたは焼成クレイからなる白色無機微細粉末を含有する熱可塑性樹脂の延伸フィルムよりなる不透明度（ＪＩＳ  Ｐ−８１３８）が１５〜３５％のトレース合成紙が、腰強度も高く、印刷性に優れ、印刷の見映えも良好であると言う理由で電飾看板用紙として用いられている。
【０００５】
例えば、特開平１−１５６０６２号公報には、プロピレン系樹脂７５〜９５重量％、高密度ポリエチレン２５〜５重量％よりなる樹脂フィルムの二軸延伸物を基材層（Ａ）とし、該基材層（Ａ）の少くとも片面に、（ａ）プロピレン系樹脂８０〜９５重量％、（ｂ）高密度ポリエチレン、エチレン・酢酸ビニル共重合体、低密度ポリエチレンより選ばれたオレフィン系樹脂１０〜０重量％および（ｃ）無機微細粉末２０〜５重量％よりなるオレフィン系樹脂組成物よりなるフィルム（Ｂ）とプロピレンのホモ重合体またはプロピレン系ランダム共重合体のフィルム（Ｃ）との積層物の一軸延伸物が、後者のプロピレンのホモ重合体またはプロピレン系ランダム共重合体のフィルムの一軸延伸物（Ｃ）が表面層となるように積層された複合フィルムであって、この複合フィルムであって、この複合フィルムのＪＩＳ  Ｐ−８１３８の規格で測定した不透明度が３〜２５％、表面層（Ｃ）側よりＪＩＳ  Ｐ−８１４２の規格で測定した光沢度が６５〜９５％である半透明のプロピレン系樹脂多層複合フィルムを電飾看板用紙として用いられる旨記載されている。
【０００６】
この電飾看板用紙への多色オフセット印刷は、電飾看板用紙の表面に版板を用いてハンバーグ、ステーキ等の文字や図柄等と印刷した後、１日おいてインキの乾燥を十分にさせ、次いで前記版板の逆の版板を用いて表面が多色刷印刷された電飾看板用紙の裏面に印刷を施し、表裏の印刷で十分な印刷濃度を出すことにより、光線の照射により通行人に鮮やかな色彩が映えるようにしている。
【０００７】
しかし、従来のこの多色刷電飾看板用紙においては、正の版板と、逆の版板の二枚の版板が必要であり、一看板の需要が高々３００枚程度の電飾看板においてはそのコストを上げる原因となっていた。
又、表面と裏面の印刷の位置合わせが面倒であり、更に表面の印刷後、裏面を印刷するのに１日の乾燥時間が必要とされ、印刷メーカーにとっては印刷に２日要するという欠点がある。
【０００８】
【発明が解決しようとする課題】
本発明は、電飾看板用紙として、版板が一枚で済み、且つ、印刷の位置合わせにも手間がかからない電飾看板用紙の提供を目的とする。
【０００９】
【課題を解決するための手段】
本発明は、不透明度（ＪＩＳ  Ｐ−８１３８）が２５〜７０％、白色度（ＪＩＳ  Ｌ−１０１５）が８０〜１００％の可撓性樹脂フィルムの表面に、文字、図柄が印刷された主フィルム（Ａ）の裏面に、表面に同じ文字、図柄が印刷された不透明度が０〜１０％の可撓性の透明樹脂フィルム（Ｂ）を積層してなる電飾看板用積層フィルム、を提供するものである。
【００１０】
【作用】
主フィルム（Ａ）および透明フィルム（Ｂ）の印刷に同じ版板を用いるので印刷の位置合わせが容易であり、又、該フィルム（Ａ）（Ｂ）２枚重ねることにより印刷濃度が高められて印刷の輪郭が明瞭となり、電飾された印刷の文字、図柄が通行人に鮮明に映える。
【００１１】
（発明の具体的な説明）
主フィルム（Ａ）
本発明の電飾看板に用いられる主フィルム（Ａ）は、不透明度（ＪＩＳ  Ｐ−８１３８）が２５〜７０％、白色度（ＪＩＳ  Ｌ−１０１５）が８０〜１００％の可撓性樹脂フィルムの表面に、文字、図柄が印刷されたものである。
【００１２】
この主フィルムは、印刷ができる程度の可撓性を持っていればよく、通常は肉厚が２０〜５００μｍ、好ましくは３５〜２００μｍのトレース合成紙、半透明の白色ポリエチレンテレフタレート（ＰＥＴ）や白色ポリ塩化ビニル、あるいは白色無機微細粉末を５〜４０重量％含有する熱可塑性樹脂フィルムの二軸延伸フィルムを基材層（ａ）とし、この基材層の両面に、酸化チタン、酸化亜鉛等の反射性白色顔料を０．３〜５重量％、炭酸カルシウム、焼成クレイ、シリカ、ゼオライト、焼成クレイより選ばれた白色無機微細粉末を１０〜６０重量％含有する熱可塑性樹脂フィルムの一軸延伸フィルムを表裏層（ｂ、ｂ’）とする積層フィルムが用いられる。
【００１３】
白色無機微細粉末
基材層に用いられる白色無機微細粉末としては、平均粒径が０．０３〜１６ミクロンの重質炭酸カルシウム、焼成けいそう土、クレイ、シリカ、タルク、ゼオライト、酸化チタン、硫酸バリウム、酸化亜鉛等が利用できる。
表裏層に用いられる白色無機微細粉末の組合せは上記のようであるが、特に酸化チタンと、炭酸カルシウムまたは焼成クレイとの組み合せが経済性、耐候性の面で良好である。
【００１４】
熱可塑性樹脂
フィルム素材の熱可塑性樹脂としては、プロピレン単独重合体、プロピレン・エチレン共重合体、プロピレン・ブテン−１共重合体、プロピレン・エチレン・ブテン−１共重合体、プロピレン・４−メチルペンテン−１共重合体等のプロピレン系樹脂；密度が０．９４５〜０．９７０ｇ／ｃｍ３  の高密度ポリエチレン、ポリ（４−メチルペンテン−１）等のオレフィン系樹脂；ポリエチレンテレフタレート、ポリブチレンテレフタレート等のポリエステル類；ナイロン６、ナイロン６，６等のポリアミド類；ポリフェニレンスルフィド、ポリカーボネート等の融点が１３２℃以上の熱可塑性樹脂が利用できる。
【００１５】
共重合体はランダム共重合体であっても、ブロック共重合体であってもよい。これら融点が１３２℃以上の熱可塑性樹脂に、低密度ポリエチレン、線状低密度ポリエチレン、エチレン・酢酸ビニル共重合体、エチレン・アクリル酸エステル共重合体、エチレン・メタクリル酸共重合体の金属塩（Ｌｉ，Ｎａ，Ｋ，Ｚｎ，Ａｌ等）、ポリスチレン、石油樹脂等の融点が８０〜１２６℃の低融点樹脂を３〜１５重量％配合して延伸を容易にすることもできる。
【００１６】
延伸は、ロール群の周速差、テンター、マンドレル等を用いて行なう。延伸倍率は縦方向３．５〜７倍、横方向３．５〜１２倍である。延伸温度は、得られる半透明フィルムの不透明度（ＪＩＳ  Ｐ−８１３８）が２５〜７０％、白色度が８０〜１００％となるような条件、例えば  熱可塑性樹脂がプロピレン単独重合体である場合には、縦方向の延伸を、該樹脂の融点よりは５〜１５℃低い温度で行ない、横延伸を該樹脂の融点より２〜１５℃高い温度で行なう。
【００１７】
半透明フィルムは、マイクロボイドが生じていてもよく、その空孔率は次式で算出される値で０〜１５％である。又、好ましくは全光線平均透過率（ＪＩＳ  Ｋ−７１０５−１９８１）が３０〜７０％、全光線平均反射率（ＪＩＳ  Ｋ−７１０５−１９８１）が３０〜６０％のものが好ましい。
【００１８】
【式１】
0003547188.tif 000002
【００１９】
半透明フィルムは、単層の二軸延伸フィルムでもよいが、腰強度と、表裏層の表面強度の面からは、基材層を二軸延伸フィルム、表裏層を一軸延伸フィルムとするのが好ましい。
半透明フィルムの肉厚は、５０〜１５０μｍ、好ましくは６０〜１５０μｍであり、積層構造とする場合には、基材層の肉厚が４０〜８０％を占めるようにする。
【００２０】
これら半透明フィルムの不透明度が７０％を越えては光線の透過率が悪くなり、電飾看板の文字、図柄が暗くなる。逆に不透明度が２５％未満であると文字、図柄と背景との境界が明瞭ではなく、通行人には鮮明には映えない。
白色度が８０％未満では印刷の映えが悪い。
【００２１】
透明樹脂フィルム（Ｂ）
表面と同じ版板で、同じ印刷が施される透明樹脂フィルム（Ｂ）としては、不透明度が０〜１０％、好ましくは０〜５％の可撓性の透明樹脂フィルム、例えばポリプロピレン、ポリエチレンテレフタレート、ポリカーボネート、ポリ塩化ビニル、ポリスチレン、ナイロン６等の熱可塑性樹脂フィルム、又はこれらの二軸延伸フィルム等が挙げられる。
この透明樹脂フィルム（Ｂ）も印刷ができる程度の可撓性を有していればよく、通常、肉厚が８〜６００μｍ、好ましくは２０〜２００μｍのものが使用される。
不透明度が１０％を越えては、電飾看板の文字、図柄が暗くなる。
【００２２】
電飾看板
半透明のフィルム（Ａ）の表面、および透明フィルム（Ｂ）の表面にグラビア印刷、スクリーン印刷、オフセット印刷等で商品（メニュー）、価格、店名、図柄等を印刷（２）を施し、両フィルム（Ａ）、（Ｂ）を重ね合わせて積層した後、両者を二枚の透明なガラス板や透明なアクリル樹脂板、ポリカーボネート板（肉厚５００〜３，０００μｍ）の剛性板間に挟み込み、これを枠（３）に固定し、裏面側より蛍光灯、電球、水銀灯、キセノン灯等の光源（４）より光線を照射し、光を印刷された電飾看板用積層フィルム（１）より透過させることにより電飾看板（５）は形成される。
印刷された半透明のフィルム（Ａ）と印刷された透明フィルム（Ｂ）は接着剤を用いて両者を貼合してもよい。又、ガラス板やアクリル板に積層したフィルムを接着剤で貼合してもよい。
【００２３】
【実施例】
以下、実施例により本発明を更に詳細に説明する。
無機微細粉末含有樹脂フィルム延伸物の製造
例  １
（１）  メルトフローレート（ＭＦＲ）０．８ｇ／１０分のホモポリプロピレン（融点１６４℃）９２重量％と高密度ポリエチレン８重量％の混合物（Ａ）を押出機で溶融混練した後、ダイよりシート状に押出し、冷却装置により冷却して、無延伸シートを得た。このシートを、１５５℃に加熱した後、縦方向に５倍延伸した。
【００２４】
（２）  ＭＦＲが４．０ｇ／１０分のポリプロピレン５６重量％に平均粒径１．５μｍの炭酸カルシウム４０重量％と平均粒径０．８μｍのアナターゼ型酸化チタン０．５重量％と高密度ポリエチレン３．５重量％を混合した組成物（Ｂ）とを別々の押出機で溶融混練し、（１）の５倍延伸シートの両面に（Ｂ）が外側になるようにダイ内で共押出して積層し、ついでこの積層物を１８５℃に加熱したのち横方向に７．５倍の延伸を行なって、三層積層フィルムを得た。
【００２５】
（３）  この三層積層フィルムの表面をコロナ放電処理して、（Ｂ）／（Ａ）／（Ｂ）の各フィルムの肉厚が２０／５０／２０ミクロン（μｍ）の三層構造の積層物を得た。
この肉厚が９０ミクロンの三層積層フィルムの物性は、表１に示す通りであった。
【００２６】
【表１】
0003547188.tif 000003
【００２７】
（実施例１）
上記例１で得た半透明の三層積層フィルムの表面、および不透明度が２％、肉厚が１００μｍの二軸延伸ポリエチレンテレフタレートフィルムの表面に、ステーキ焼肉、ハンバーグ、フライドポテト、フライドチキン、野菜サラダの図柄と、商品名、売価を５色オフセット印刷し、６時間放置して乾燥後、両者を重ね合わせて上端を粘着テープで止めて、電飾看板用ポスター紙（縦２．０ｍ、横１．０ｍ）を得た。
これを肉厚１ｍｍの２枚のアクリル樹脂板の間に、印刷された半透明の三層積層フィルムの印刷面が外側になるように挟み、フレーム枠内に固定し、該ポスター紙の裏面より５ｃｍのところに、５２Ｗの白色蛍光灯６本を並べ電飾看板を得た。
【００２８】
【発明の効果】
印刷の明度を低下させることなく、黄褐色系の印刷物の輪郭が明瞭な電飾看板を与える。
【図面の簡単な説明】
【図１】図１は電飾看板の一部を切り欠いた斜視図である。
【図２】図２は電飾看板用積層フィルムを二枚アクリル樹脂板の間に挟んだ断面図である。
【符号の説明】
１  電飾看板用積層フィルム
２  印刷
３  枠
４  光源
５  電飾看板
Ａ  主フィルム
Ｂ  透明フィルム
【図１】
0003547188.tif 000004
【図２】
0003547188.tif 000005